Brevet FR3077578A1 (20190809)

REVENDICATIONS1. Mélange de polymères, comprenant : (i) un poly(aryléthercétone) ; (ii) un polysiloxane ; et (iii) un copolymère séquence à blocs polysiloxane.\n<CLM>\1\tMélange de polymères selon la revendication 1, dans lequel le poly(aryléthercétone) présente une viscosité, telle que mesurée à 380°C et 1 Hz, supérieure à 100 Pa.s, de préférence supérieure à 200 Pa.s et tout particulièrement supérieure à 300 Pa.s.\n<CLM>\1\tMélange de polymères selon l'une des revendications 1 à 2, dans lequel le poly(aryléthercétone) est choisi parmi le groupe constitué de poly-éther-cétone (PEK), polyéther-éther-cétone (PEEK), poly-éther-éther-cétone-cétone (PEEKK), poly-éther- éther-cétone-cétone (PEKK), poly-éther-cétone-éther-cétone-cétone (PEKEKK), polyéther-éther-cétone-éther-cétone (PEEKEK), poly-éther-éther-éther-cétone (PEEEK), et poly-éther-diphényle-éther-cétone (PEDEK), leurs mélanges et leurs copolymères entre eux ou avec d'autres membres de la famille des poly(aryléthercétone).\n<CLM>\1\tMélange de polymères selon l'une des revendications 1 à 3, comprenant 50 à 98, de préférence 60 à 96, encore préféré 70 à 95% en poids de poly(aryléthercétone).\n<CLM>\1\tMélange de polymères selon l'une des revendications 1 à 4, dans lequel le poly(aryléthercétone) est un poly(éthercétonecétone) (PEKK), un poly(étheréthercétone) (PEEK) ou un de ses mélanges.\n<CLM>\1\tMélange de polymères selon l'une des revendications 1 à 5, dans lequel le PEKK présente un pourcentage massique en motifs téréphtaliques par rapport à la somme des motifs téréphtaliques et isophtal igues compris entre 50 et 90%.\n<CLM>\1\tMélange de polymères selon l'une des revendications 1 à 6, dans lequel le polysiloxane présente une viscosité, telle que mesurée à 380°C et 1 Hz, supérieure à 100 Pa.s, de préférence supérieure à 200 Pa.s et tout particulièrement supérieure à 300 Pa.s. 23\n<CLM>\1\tMélange de polymères selon l'une des revendications 1 à 7, comprenant 1 à 49, de préférence 2 à 40, encore préféré 2.5 à 25 % en poids de polysiloxane.\n<CLM>\1\tMélange de polymères selon l'une des revendications 1 à 8, dans lequel le copolymère 5 séquence à blocs polysiloxane présente une viscosité, telle que mesurée à 380°C et 1 Hz, supérieure à 100 Pa.s, de préférence supérieure à 200 Pa.s et tout particulièrement supérieure à 300 Pa.s.\n<CLM>\1\tMélange de polymères selon l'une des revendications 1 à 9, comprenant 1 à 49, de 10 préférence 2 à 40, encore préféré 2,5 à 30% en poids de copolymère séquence à blocs polysiloxane.\n<CLM>\1\tMélange de polymères, selon l'une des revendications 1 à 10, dans lequel le copolymère séquence à blocs polysiloxane comporte en outre des blocs choisis parmi les 15 poly(étherimide), les poly(aryléthercétone), les poly(aryléthersulfone), les poly(sulfure de phénylène), les poly(arylamideimide), les poly(phénylène), les poly(benzimidazole), ou polycarbonate.\n<CLM>\1\tProcédé de préparation d'un mélange de polymères selon la revendication 1 à 11, 20 comprenant les étapes de : a. mettre en contact un poly(aryléthercétone), un polysiloxane et un copolymère séquence à blocs polysiloxane dans des conditions où le poly(aryléthercétone) entre en fusion ; et b. laisser le dit mélange refroidir pour obtenir le mélange. 25\n<CLM>\1\tProcédé selon la revendication 12, dans lequel l'étape (a) est réalisée dans une extrudeuse bi-vis ou un comalaxeur.\n<CLM>\1\tUtilisation d'un mélange de polymères selon l'une des revendications 1 ou 11 pour la 30 fabrication de pièces, notamment par moulage, notamment par moulage par injection ou par moulage par compression, par fabrication additive par fusion de filament (FFF), extrusion de films ou de feuilles, extrusion calandrage, extrusion de tubes ou tuyaux, extrusion gainage, filage, rotomoulage, thermoformage, enduction, fabrication additive par frittage laser, revêtement à partir de poudre ou pour la réalisation de composites. 24\n<CLM>\1\tPièce, fabriquée au moins partiellement à partir du mélange de polymères selon l'une des revendications 1 à 11.